Керамический пигмент
CERAMIC PIGMENT

Изобретение относится к составам керамических пигментов, которые могут быть использованы для декорирования керамических изделий.
2
2
3
2
3
2
2
2
3
Известен керамический пигмент, содержащий, мас.%: SiO 16,5-18,0; AlO 4,0-5,5; FeO 18,0-20,0; СаО 6,2-8,0; MgO 3,81-4,8; NaO 0,24-0,29; KO 0,35-0,45; CrO 8,0-10,0; ВаО 36,76-38,45 [1].
Задачей изобретения является снижение температуры синтеза керамического пигмента.
2
2
3
2
3
2
3
2
2
3
2
3
2
3
Технический результат достигается тем, что керамический пигмент, включающий SiO, AlO, FeO, CrO, MgO, дополнительно содержит NaF и СоО, при следующем соотношении компонентов, мас.%: SiO 10,5-12,0; AlO 16,8-22,0; FeO 40,0-45,0; CrO 2,3-4,0; MgO 10,0-12,0; NaF 7,2-12,7; СоО 3,0-5,4,
Составы керамического пигмента приведены в таблице.
Компоненты (кварцевый песок, глинозем, магнезит, оксиды железа, хрома, кобальта, фторид натрия) дозируют в требуемых количествах и размалывают до остатка 0,1-0,2% на сетке №0063. Полученную массу выдерживают при 1000°С в течение 45-60 мин, после чего вновь размалывают до остатка 0,1-0,2% на сетке №0056. Полученный пигмент используют по назначению.
Цвет керамического пигмента - коричневый.
Источник информации
SU 1239106, С03С 1/04, 1986.